Стекло
GLASS

Изобретение относится к технологии силикатов и касается составов стекол, которые могут быть использованы для изготовления изделий декоративно-художественного назначения.
2
2
3
2
2
3
2
3
2
3
2
Известно стекло, содержащее следующие компоненты, мас. %: SiO 65,0-75,0; AlO 0,5-3,0; СаО 2,0-8,0; MgO 1,0-5,0; NaO 10,0-17,0; ZnO 2,0-7,5; FeO 0,01-0,5; FeO 0,01-0,6; NiO 0,0001-0,1; MnO 0,0001-1,0; CrO 0,0001-0,2; по крайней мере, один компонент из группы: SnO 0,1-0,25; Cl’ 0,1-0,5; F’ 0,1-1,0 [1].
Задачей изобретения является снижение температуры выработки стекла.
2
2
3
2
2
3
2
3
2
2
2
2
3
2
2
3
2
3
2
2
Технический результат достигается тем, что стекло, включающее SiO, AlO, СаО, NaO, FeO, FeO, MnO, SnO, F’, дополнительно содержит CuS и FeS, при следующем соотношении компонентов, мас. %: SiO 65,0-70,0; AlO 0,5-3,0; СаО 1,0-2,0; NaO 13,0-17,0; FeO 0,3-0,6; FeO 1,0-2,0; MnO 1,5-3,3; SnO 0,1-0,5; F’ 0,1-1,0; CuS 3,8-4,8; FeS 4,0-6,0.
В таблице приведены составы стекла.
Стекло может быть сварено в электропечах любой конструкции при температуре 1400-1470°C (атмосфера - слабовосстановительная). Температура выработки стекла составит 850-870°C.
Источник информации
1. SU 1606477, 1990.